100 ml 짜리 플라스크 를 ( R ) - 메틸 4 -( 페닐 티오 ) - 3 -( 4 - 술파 모일 - 2 -( 트리플 루 오로 메틸 술포닐 ) 페닐 아미노 ) 부 타노 에이트 ( 중간체 7 , 7 . 5 g , 14 . 63 mmol ) 및 THF ( 117 ml ) 로 충전 시키 고 , MeOH ( 39 ml ) 및 물 ( 39 ml ) 을 순차 적 으로 첨가 하 였 다 . LiOH ( 1 . 05 g , 43 . 9 mmol ) 를 상기 용액 에 첨가 하 고 , 반응 혼합물 을 실온 에서 3 시간 동안 교반 하 였 다 . 반응 혼합물 을 감압 하 에서 농축 시켜 휘발 성 물질 을 제거 하 고 , 0 ℃ 로 냉각 시켰 다 . HCl ( 1 N ) 수용액 을 상기 용액 에 적가 하 고 , 생성 된 혼합물 을 여과 하 였 다 . 필터 케이크 를 고진공 60 ℃ 에서 건조 시켜 표제 생성물 ( 6 . 8 g , 수율 : 93 %) 을 수득 하 였 다 .